(57)【要約】      （修正有）【課題】環境に悪影響を及ぼさず、優れた粘弾性（特に高いチクソ性）を発揮するセメント組成物の提供。【解決手段】コウマ（黄麻）の乾燥葉粉砕物（Ａ）を含有してなる粘弾性調整剤と、セメントと、水とを必須構成成分としてなることを特徴とするセメント組成物。また、上記のセメント組成物を製造する方法であって、コウマ（黄麻）の葉を乾燥後、粉砕処理することによって乾燥葉粉砕物（Ａ）を得る工程を含むセメント組成物の製造方法。乾燥葉粉砕物（Ａ）の少なくとも５０重量％が目開き６００μｍの金属製網ふるいを通過することが好ましく、また、乾燥葉粉砕物（Ａ）の水分量が１５重量％以下であることが好ましい、セメント組成物の製造方法。【選択図】なし【特許請求の範囲】
【請求項１】
コウマ（黄麻、Corchorus capsularis）の乾燥葉粉砕物（Ａ）を含有してなる粘弾性調整剤と、セメントと、水とを必須構成成分としてなることを特徴とするセメント組成物。
【請求項２】
乾燥葉粉砕物（Ａ）の少なくとも５０重量％が目開き６００μｍの金属製網ふるいを通過する請求項１に記載のセメント組成物。
【請求項３】
乾燥葉粉砕物（Ａ）の水分量が１５重量％以下である請求項１又は２に記載のセメント組成物。
【請求項４】
粘弾性調整剤が一般式（１）で表されるポリオキシアルキレン化合物（Ｂ）を含有してなり、乾燥葉粉砕物（Ａ）及びポリオキシアルキレン化合物（Ｂ）の重量に基づいて、乾燥葉粉砕物（Ａ）の含有量が９５〜９９．９９重量％、ポリオキシアルキレン化合物（Ｂ）の含有量が０．０１〜５重量％である請求項１〜３のいずれかに記載のセメント組成物。
Ｒ―（ＯＡ）ｎ―ＯＲ’    （１）
Ｒは炭素数２〜３０のアシル基、炭素数１〜３０のアルキル基、炭素数２１〜３０のアルケニル基又は水素原子、Ｒ’は水素原子又は炭素数２〜３０のアシル基、ＯＡは炭素数２〜４のオキシアルキレン基、ｎは２〜１００の整数を表す。
【請求項５】
請求項１〜４のいずれかに記載されたセメント組成物を製造する方法であって、
コウマ（黄麻、Corchorus capsularis）の葉を乾燥後、粉砕処理することによって乾燥葉粉砕物（Ａ）を得る工程を含むことを特徴とする製造方法。
【発明の詳細な説明】
【技術分野】
【０００１】
本発明はセメント組成物に関する。
【背景技術】
【０００２】
従来、セメント組成物に含まれる粘弾性調整剤としては、カルボキシメチルセルロース系やアクリル酸系の合成品が知られている(特許文献１）。
【先行技術文献】
【特許文献】
【０００３】
【特許文献１】特開２００１−２６１４１９号公報
【発明の概要】
【発明が解決しようとする課題】
【０００４】
前記の従来の合成品は、合成化学物質であることから、環境への悪影響が懸念されているという問題がある。
すなわち、本発明の目的は環境に悪影響を及ぼさず、優れた粘弾性（特に高いチクソ性）を発揮するセメント組成物を提供することである。
【課題を解決するための手段】
【０００５】
本発明者は前記課題を解決すべく鋭意検討を重ねた結果、本発明に達した。
すなわち、本発明のセメント組成物の特徴は、コウマ（黄麻、Corchorus capsularis）の乾燥葉粉砕物（Ａ）を含有してなる粘弾性調整剤と、セメントと、水とを必須構成成分としてなる点を要旨とする。
【０００６】
本発明の製造方法の特徴は、上記のセメント組成物を製造する方法であって、
コウマ（黄麻、Corchorus capsularis）の葉を乾燥後、粉砕処理することによって乾燥葉粉砕物（Ａ）を得る工程を含む点を要旨とする。
【発明の効果】
【０００７】
本発明のセメント組成物は、環境に悪影響を及ぼさず、優れた粘弾性(特に高いチクソ性）を発揮する。
さらに、本発明のセメント組成物は、従来は廃棄されていたコウマの葉を利用するものであるから、廃棄処理コスト及び環境汚染の低減にも貢献する。
【０００８】
本発明の製造方法によると、上記のセメント組成物を効率よく製造できる。すなわち、本発明の製造方法によって、環境に悪影響を及ぼさず、優れた粘弾性(特に高いチクソ性）を発揮するセメント組成物を容易に調製できる。
【発明を実施するための形態】
【０００９】
コウマ（黄麻、Corchorus capsularis）は、一年生草本であり、その茎から繊維を採取するために、熱帯や亜熱帯の地域で栽培されており、通常、その葉は廃棄処理されている。本発明者らはこの乾燥葉粉砕物（Ａ）を含有するセメント組成物が優れた粘弾性を発揮することを見出したものである。
セメント組成物は、セメントを含有する組成物を意味し、モルタル及びコンクリートが含まれる。
【００１０】
乾燥葉粉砕物（Ａ）は、多糖類、タンパク質、核酸及び繊維質等からなり、水に分散する。しかし、詳細な化学構造を解明できていない。
【００１１】
乾燥葉粉砕物（Ａ）の形状に特に制限はないが、乾燥葉粉砕物（Ａ）の少なくとも５０（好ましくは６０、さらに好ましくは７０、特に好ましくは８０）重量％が、ＪＩＳ  Ｚ８８０１−１：２００６に規定された目開き６００μｍの金属製網ふるいを通過することが好ましい。
【００１２】
乾燥葉粉砕物（Ａ）の水分量（重量％）は、作業性（べたつきの低減）及び腐敗の観点から、１５以下が好ましく、さらに好ましくは１３以下、特に好ましくは１２以下、最も好ましくは１１以下である。なお、水分量は測定試料１〜１．５ｇを１６０℃で３０分間加熱乾燥し、その前後の測定試料の重量から算出される。
【００１３】
乾燥葉粉砕物（Ａ）には、アルカリ金属（ナトリウム及びカリウム等）原子及びアルカリ土類金属(マグネシウム及びカルシウム等)原子を含有している。アルカリ金属原子及びアルカリ土類金属原子は、乾燥葉粉砕物中の多糖類に対してイオン結合していてもよいし、他の化合物として多糖類と混合物を形成していてもよい。
【００１４】
アルカリ金属原子及びアルカリ土類金属原子の合計含有量（重量％）は、乾燥葉粉砕物（Ａ）の重量に基づいて、１〜２０が好ましく、さらに好ましくは５〜１５、特に好ましくは７〜１２である。この範囲であると、さらに優れた粘弾性を発揮する。
【００１５】
アルカリ金属原子及びアルカリ土類金属原子を含有量は、ＪＩＳ Ｋ０１１６：２０１４、「発光分光分析通則」に準拠して測定される。
【００１６】
アルカリ金属原子及びアルカリ土類金属原子を含有量が上記範囲の上限値を超える場合、（１）コウマの葉を乾燥する前にコウマの葉を水洗いする方法、（２）コウマの葉を乾燥した後に水洗いをする方法等が適用できる。なお、上記範囲の下限値を下回ることはない。
【００１７】
乾燥葉粉砕物（Ａ）を含有してなる粘弾性調整剤には、ポリオキシアルキレン鎖をもつ化合物を含むことが好ましい。ポリオキシアルキレン鎖を構成できるオキシアルキレン基としては、炭素数２〜４のオキシアルキレン（オキシエチレン、オキシプロピレン及びオキシブチレン）基等が含まれる。
【００１８】
ポリオキシアルキレン鎖には、１種類のオキシアルキレン基から構成されていてもよく、２種以上のオキシアルキレン基から構成されていてもよい。２種以上のオキシアルキレン基から構成される場合、結合様式はブロック状、ランダム状及びこれの混合のいずれでもよい。
【００１９】
このようなポリオキシアルキレン鎖をもつ化合物としては、一般式（１）で表されるポリオキシアルキレン化合物（Ｂ）が好ましい。
【００２０】
Ｒ−（ＯＡ）ｎ−ＯＲ’     （１）
【００２１】
Ｒは炭素数２〜３０のアシル基、炭素数１〜３０のアルキル基、炭素数２〜３０のアルケニル基又は水素原子、Ｒ’は水素原子又は炭素数２〜３０のアシル基、ＯＡは炭素数２〜４のオキシアルキレン基、ｎは２〜１００の整数を表す。
【００２２】
炭素数２〜３０のアシル基としては、飽和アシル基及び不飽和アシル基が含まれる。
飽和アシル基としては、アセチル（エタノイル）、プロパノイル、ブタノイル、ペンタノイル、ヘキサノイル、ヘプタノイル、オクタノイル、ノナノイル、デカノイル、ウンデカノイル、ドデカノイル、トリデカノイル、テトラデカノイル、ペンタデカノイル、ヘキサデカノイル、ヘプタデカノイル、オクタデカノイル、ノナデカノイル、イコサノイル、エイコサノイル、ヘンイコサノイル、ヘンエイコサノイル、ドコサノイル、トリコサノイル、テトラコサノイル、ペンタコサノイル、ヘキサコサノイル、ヘプタコサノイル、オクタコサノイル、ノナコサノイル及びトリアコンタノイル等が挙げられる。
【００２３】
不飽和アシル基としては、アクリロイル、メタクリロイル、クロトノイル、イソクロトノイル、ブテノイル、ブタジエノイル、ペンテノイル、ヘキセノイル、ヘプテノイル、オクテノイル、ノネノイル、デセノイル、ウンデセノイル、ドデセノイル、テトラデセノイル、オレロイル、エライジノイル、シクロペンタノイル、シクロヘキサノイル、シクロヘプタノイル、メチルシクロペンタノイル、メチルシクロヘキサノイル、メチルシクロヘプタノイル、シクロペンテノイル、２，４−シクロペンタジエノイル、シクロヘキセノイル、２，４−シクロヘキサジエノイル、シクロヘプテノイル、メチルシクロペンテノイル、メチルシクロヘキセノイル及びメチルシクロヘプテノイル等が挙げられる。
【００２４】
炭素数１〜３０のアルキル基及びアルケニル基としては、炭素数１〜３０の直鎖アルキル基、炭素数５〜１０の環状アルキル基、炭素数３〜３０の分岐鎖アルキル基、炭素数２〜３０の直鎖アルケニル基、炭素数５〜１０の環状アルケニル基、炭素数３〜３０の分岐鎖アルケニル基が含まれる。
【００２５】
炭素数１〜３０の直鎖アルキル基としては、メチル、エチル、プロピル、ブチル、ペンチル、ヘキシル、ヘプチル、オクチル、ノニル、デシル、ウンデシル、ドデシル、トリデシル、テトラデシル、ペンタデシル、ヘキサデシル、ヘプタデシル、オクタデシル、ノナデシル、イコシル、ヘニコシル、ドコシル、トリコシル、テトラコシル、ヘキサコシル、ヘプタコシル、オクタコシル及びノナコシル等が挙げられる。
【００２６】
炭素数５〜１０の環状アルキル基としては、シクロペンチル、シクロヘキシル及びシクロデシル等が挙げられる。
【００２７】
炭素数３〜３０の分岐鎖アルキル基としては、イソプロピル、イソブチル、ｔ−ブチル、イソペンチル、ネオペンチル、イソヘキシル、２−エチルヘキシル、イソトリデシル、イソオクタデシル及びイソトリアコシル等が挙げられる。
【００２８】
炭素数２〜３０の直鎖アルケニル基としては、ビニル、プロペニル、ブテニル、ペンテニル、ヘキセニル、ヘプテニル、オクテニル、ノネニル、デセニル、ウンデセニル、ドデセニル、トリデセニル、テトラデセニル、ペンタデセニル、ヘキサデセニル、ヘプタデセニル、オクタデセニル、ノナデセニル、イコセニル、ヘニコセニル、ドコセニル、トリコセニル、テトラコセニル、ヘキサコセニル、ヘプタコセニル、オクタコセニル及びノナコセニル等が挙げられる。
【００２９】
炭素数５〜１０の環状アルケニル基としては、シクロペンテニル、シクロヘキセニル及びシクロデセニル等が挙げられる。
【００３０】
炭素数３〜３０の分岐鎖アルケニル基としては、イソプロペニル、イソブテニル、イソペンテニル、イソヘキセニル、２−エチルヘキセニル、イソトリデセニル、イソオクタデセニル及びイソトリアコセニル等が挙げられる。
【００３１】
ＯＡは、炭素数２〜４のオキシアルキレン基を表し、オキシエチレン、オキシプロピレン及びオキシブチレンが含まれる。これらのうち、オキシエチレン及びオキシプロピレンが好ましい。
【００３２】
ＯＡには２種以上のオキシアルキレン基が含まれてもよい。２種以上のオキシアルキレン基が含まれる場合、ブロック状、ランダム状及びこれらの混合のいずれでもよいが、オキシエチレンとオキシプロピレンとのブロック状が好ましい。
【００３３】
ｎは、２〜１００の整数を表し、好ましくは２〜９９の整数、さらに好ましくは３〜６０の整数、特に好ましくは４〜５０の整数、最も好ましくは５〜４０の整数である。この範囲であると、さらに優れた粘弾性を発揮する。
【００３４】
ポリオキシアルキレン化合物（Ｂ）を含有する場合、乾燥葉粉砕物（Ａ）の含有量（重量％）は、乾燥葉粉砕物（Ａ）及びポリオキシアルキレン化合物（Ｂ）の重量に基づいて、９５〜９９．９９が好ましく、さらに好ましくは９６〜９９．９８、特に好ましくは９７〜９９．９５、最も好ましくは９８〜９９．９３である。また、この場合、ポリオキシアルキレン化合物（Ｂ）の含有量(重量％)は、乾燥葉粉砕物（Ａ）及びポリオキシアルキレン化合物（Ｂ）の重量に基づいて、０．０１〜５が好ましく、さらに好ましくは０．０２〜４、特に好ましくは０．０５〜３、最も好ましくは０．０７〜２である。この範囲であると、さらに優れた粘弾性を発揮する。
【００３５】
ポリオキシアルキレン化合物（Ｂ）は市場からも容易に入手でき、たとえば以下の商品等が挙げられる。
【００３６】
＜ポリオキシアルキレングリコールモノアルキルエーテル＞
ニューポール（登録商標）シリーズ（ＬＢ−６５、ＬＢ−３８５、ＬＢ−６２５、ＬＢ−１１４５、ＬＢ−１７１５、ＬＢ−１８００Ｘ、ＰＰ−２００、ＰＰ−９５０、ＰＰ−１０００、ＰＰ−２０００、ＰＰ−３０００、ＰＰ−４０００、ＰＰ−５０００等）｛三洋化成工業株式会社｝；エマルミン（登録商標）シリーズ（４０、７０、１１０、ＣＯ−５０、ＣＯ−１００、ＣＣ−１００等）｛三洋化成工業株式会社｝； ナロアクティ（登録商標）シリーズ（ＣＬ−４０、ＣＬ−５０、ＣＬ−７０、ＣＬ−８５、ＣＬ−９５、ＣＬ−１００、ＣＬ−１２０、ＣＬ−１４０、ＩＤ−４０、ＩＤ−６０、ＩＤ−７０等）｛三洋化成工業株式会社｝
【００３７】
＜ポリオキシエチレングリコール＞
ＰＥＧ２００、３００、４００、６００、１０００、２０００、４０００Ｎ、４０００Ｓ、２００００｛三洋化成工業株式会社｝
【００３８】
＜ポリオキシエチレングリコールモノ−又はジ−脂肪酸エステル＞
イオネット（登録商標）シリーズ（ＤＬ−２００、ＤＯ−４００、ＤＯ−６００、ＤＯ−１０００、ＭＳ−４００、ＭＳ−１０００、ＭＯ−２００、ＭＯ−４００、ＭＯ−６００等）｛三洋化成工業株式会社｝
【００３９】
＜ポリオキシエチレンポリオキシプロピレングリコール＞
ニューポール（登録商標）シリーズ（ＰＥ−６１、ＰＥ−６２、ＰＥ−６４、ＰＥ−６８、ＰＥ−７１、ＰＥ−７４、ＰＥ−７５、ＰＥ−７８、ＰＥ−１０８等）｛三洋化成工業株式会社｝
【００４０】
乾燥葉粉砕物（Ａ）を含有してなる粘弾性調整剤には、乾燥葉粉砕物（Ａ）及びポリオキシアルキレン化合物（Ｂ）以外に、他の粘弾性調整剤を含有してもよい。
【００４１】
他の粘弾性調整剤としては、天然粘弾性調整剤｛キサンタンガム、ローカストビーンガム、グァーガム、カラギーナン、アルギン酸及びこの塩、デンプン、トラガントガム、マグネシウムアルミニウムシリケート、ベントナイト、ゼラチン、寒天及びコウマの葉から抽出された水溶性多糖類を含有してなる粘弾性調整剤（コウマ（黄麻、Corchorus capsularis）の葉から抽出された抽出物（Ａ）を含有してなり、この抽出物（Ａ）に水溶性多糖類、アルカリ金属原子及びアルカリ土類金属原子を含み、アルカリ金属原子及びアルカリ土類金属原子の合計含有量が抽出物（Ａ）の重量に基づいて０．５〜１０重量％であることを特徴とする粘弾性調整剤；ＷＯ２０１６／０６３７４５パンフレット）等｝及び半合成又は合成粘弾性調整剤｛メチルセルロース、ヒドロキシエチルセルロース、ポリビニルアルコール、カルボキシル基を含む合成高分子型粘弾性調整剤（商品名として、たとえば、ＳＮシックナー６３６、ＳＮシックナー６４１、ＳＮシックナー６１７等；サンノプコ株式会社）及びポリオキシエチレン鎖を含む会合型増粘剤（商品名として、たとえば、ＳＮシックナー６２５Ｎ、ＳＮシックナー６６５Ｔ等）等｝が挙げられる。
【００４２】
他の粘弾性調整剤のうち、天然粘弾性調整剤を含有する場合、この含有量（重量％）は、乾燥葉粉砕物（Ａ）を含有してなる粘弾性調整剤の重量に基づいて、０．０１〜９５が好ましく、さらに好ましくは０．０５〜５０、特に好ましくは０．１〜３０である。また、半合成又は合成粘弾性調整剤を含有する場合、この含有量（重量％）は、乾燥葉粉砕物（Ａ）を含有してなる粘弾性調整剤の重量に基づいて、０．０１〜３０が好ましく、さらに好ましくは０．０５〜２０、特に好ましくは０．１〜１０である。
【００４３】
乾燥葉粉砕物（Ａ）を含有してなる粘弾性調整剤の形態に制限はなく、乾燥葉粉砕物（Ａ）のみからなる場合、粉砕状であり、ポリオキシアルキレン化合物（Ｂ）及び／又は他の粘弾性調整剤を含有する場合、その含有量によって、液体となってもよい。
【００４４】
セメントとしては、セメント組成物用として用いられるセメントであれば特に制限はなく、普通ポルトランドセメント、早強ポルトランドセメント、超早強ポルトランドセメント、中庸熱ポルトランドセメント、低熱ポルトランドセメント、高炉セメント、フライアッシュセメント、シリカセメント、アルミナセメント、ジェットセメント及びこれらの混合物等が使用できる。
【００４５】
水としては、特に限定されず、水道水、工業用水、回収水、地下水、河川水、雨水及びこれらの混合物等が使用できる。セメントの水和反応等への影響等の観点から、水道水及び工業用水が好ましい。
【００４６】
本発明のセメント組成物は、さらに公知の添加剤（たとえば、骨材、混和材、減水剤、空気連行剤、膨張材、起泡剤、消泡剤、硬化促進剤、硬化遅延剤、防錆剤及びポリマーセメントコンクリート又はポリマーモルタル用のポリマーディスパージョン等の混和剤並びにその他の混和剤等）が使用できる。
【００４７】
乾燥葉粉砕物（Ａ）を含有してなる粘弾性調整剤の含有量（重量％）は、乾燥葉粉砕物（Ａ）を含有してなる粘弾性調整剤、セメント及び水の合計重量に基づいて、４×１０−２〜０．３が好ましく、さらに好ましくは０．１〜０．２である。セメントの含有量（重量％）は、乾燥葉粉砕物（Ａ）を含有してなる粘弾性調整剤、セメント及び水の合計重量に基づいて、６４．３〜８３．３が好ましく、さらに好ましくは６６．５〜７９．９である。水の含有量（重量％）は、乾燥葉粉砕物（Ａ）を含有してなる粘弾性調整剤、セメント及び水の合計重量に基づいて、１６．６〜３５．４が好ましく、さらに好ましくは２０〜３３．３である。
【００４８】
本発明のセメント組成物の製造方法としては特に制限は無いが、コウマの葉を乾燥及び粉砕する工程を含むものであればいずれでもよい。原料となるコウマの葉は、生葉でも乾燥葉でもよい。
【００４９】
コウマの葉を乾燥（天日乾燥又は温風乾燥）した後、粉砕して乾燥粉砕物（Ａ）を得ることが好ましい。また、コウマの葉を粉砕した後、乾燥（天日乾燥又は温風乾燥）してもよい。
【００５０】
粉砕には、乳鉢、ジューサーミキサー、ホモジナイザー、ディスクキャピテーションミキサー、コロイドミル、ヘンシェルミキサー、コーレスミキサー、ハイスピードミキサー、アトライター、ピンミル、サンドミル又はボールミル等の公知の粉砕機を用いることができる。また、粉砕機を組み合わせて多次粉砕を行ってもよい（多段階粉砕処理）。
【００５１】
乾燥は、公知の方法が適用でき、たとえば、自然乾燥、熱風乾燥、凍結乾燥でもよく、又はドラムドライ法及びスプレードライ法等を適用してもよい。
【００５２】
本発明のセメント組成物の製造方法には、コウマの乾燥葉粉砕物（Ａ）を含有してなる粘弾性調整剤と、セメントと、水と、必要により他の粘弾性調整剤及び／又は添加剤とを混合する工程を含むが、通常のセメント組成物の調製と同様にして混合できる。
【実施例】
【００５３】
以下、特記しない限り、部は重量部を、％は重量％を意味する。
＜製造例１＞
コウマの葉（バングラデシュ産）１００部及び水道水２０００部をステンレス容器に投入し、攪拌モーターにて１０００ｒｐｍで１５分間攪拌した後、目開き６００μｍの金属製網ふるいにて固液分離を行い、洗浄葉（Ｂｅ１）を得た。
洗浄葉（Ｂｅ１）をステンレストレーに拡げて、順風乾燥機にて７０℃で５時間乾燥した後、乳鉢で３０分間粉砕して、乾燥葉粉砕物（ａ１）｛目開き６００μｍの金属製網ふるい通過：８０％、水分量：１１％、アルカリ金属原子及びアルカリ土類金属原子の合計含有量：１２％｝を調製し、これを粘弾性調整剤（ＲＭ１）とした。
【００５４】
＜製造例２＞
コウマの葉（バングラデシュ産）１００部及びイオン交換水２０００部をステンレス容器に投入し、攪拌モーターにて１０００ｒｐｍで１５分間攪拌した後、目開き６００μｍの金属製網ふるいにて固液分離を行い、洗浄葉（Ｂｅ２）を得た。
洗浄葉（Ｂｅ２）をステンレストレーに拡げて、順風乾燥機にて８０℃で５時間乾燥した後、ハイスピードミキサーで３０分間粉砕して、乾燥葉粉砕物（ａ２）｛目開き６００μｍの金属製網ふるい通過：８０％、水分量：１０％、アルカリ金属原子及びアルカリ土類金属原子の合計含有量：１０％｝を調製し、これを粘弾性調整剤（ＲＭ２）とした。
【００５５】
＜製造例３＞
乾燥葉粉砕物（ａ２）９９．９９部をヘンシェルミキサーに投入し、これを攪拌しながら、ポリオキシアルキレン化合物（ｂ１；ポリオキシアルキレンアルキルエーテル、ナロアクティＣＬ−８５、三洋化成工業株式会社）０．０１部を加え、３０分攪拌して、粘弾性調整剤（ＲＭ３）を得た。
【００５６】
＜製造例４＞
コウマの葉（バングラデシュ産）をステンレストレーに拡げて、順風乾燥機にて８０℃で４時間乾燥した後、ジューサーミキサーにて３０分間粉砕して、乾燥葉粉砕物（ａ３）｛目開き６００μｍの金属製網ふるい通過：８５％、水分量：１０％、アルカリ金属原子及びアルカリ土類金属原子の合計含有量：１０％｝を調製し、これを粘弾性調整剤（ＲＭ４）とした。
【００５７】
＜製造例５＞
乾燥葉粉砕物（ａ３）９５部をヘンシェルミキサーに投入し、これを攪拌しながら、ポリオキシアルキレン化合物（ｂ２；ポリオキシエチレングリコール、ＰＥＧ−６００、三洋化成工業株式会社）５部、３０分攪拌して、粘弾性調整剤（ＲＭ５）を得た。
【００５８】
＜製造例６＞
コウマの葉（バングラデシュ産）１００部及びイオン交換水３０００部をステンレス容器に投入し、攪拌モーターにて１０００ｒｐｍで２０分間攪拌した後、目開き６００μｍの金属製網ふるいにて固液分離を行い、洗浄葉（Ｂｅ３）を得た。
洗浄葉（Ｂｅ３）をステンレストレーに拡げて、順風乾燥機にて８０℃で５時間乾燥した後、ボールミルで３０分間粉砕して、乾燥葉粉砕物（ａ４）｛目開き６００μｍの金属製網ふるい通過：９０％、水分量：９％、アルカリ金属原子及びアルカリ土類金属原子の合計含有量：９％｝を調製し、これを粘弾性調整剤（ＲＭ６）とした。
【００５９】
＜製造例７＞
コウマの葉（バングラデシュ産）１００部及びイオン交換水１０００部をステンレス容器に投入し、攪拌モーターにて１０００ｒｐｍで１０分間攪拌した後、目開き６００μｍの金属製網ふるいにて固液分離を行い、洗浄葉（Ｂｅ４）を得た。
洗浄葉（Ｂｅ４）をステンレストレーに拡げて、順風乾燥機にて８０℃で３時間乾燥した後、ボールミルで６０分間粉砕して、乾燥葉粉砕物（ａ５）｛目開き６００μｍの金属製網ふるい通過：１００％、水分量：７％、アルカリ金属原子及びアルカリ土類金属原子の合計含有量：７％｝を調製し、これを粘弾性調整剤（ＲＭ７）とした。
【００６０】
＜実施例１＞
製造例１で得た粘弾性調整剤（ＲＭ１）０．２部及び普通ポルトランドセメント｛太平洋セメント株式会社｝７０部をドライブレンドした後、水道水２９．８部を加え、卓上ディスパーミルを用いて、１，０００ｒｐｍ×３分の条件で撹拌混合し、本発明のセメント組成物（Ｃ１）を作製した。
【００６１】
＜実施例２〜７＞
「製造例１で得た粘弾性調整剤（ＲＭ１）」を「製造例２〜７で得た粘弾性調整剤（ＲＭ２）〜（ＲＭ７）」に変更したこと以外、実施例１と同様にして、本発明のセメント組成物（Ｃ２）〜（Ｃ７）を作製した。
【００６２】
＜実施例８＞
「製造例１で得た粘弾性調整剤（ＲＭ１）０．２部、普通ポルトランドセメント７０部及び水道水２９．８部」を「製造例１で得た粘弾性調整剤（ＲＭ１）０．１部、普通ポルトランドセメント７９．９部及び水道水２０部」に変更したこと以外、実施例１と同様にして、本発明のセメント組成物（Ｃ８）を作製した。
【００６３】
＜実施例９＞
「製造例１で得た粘弾性調整剤（ＲＭ１）０．２部、普通ポルトランドセメント７０部及び水道水２９．８部」を「製造例１で得た粘弾性調整剤（ＲＭ１）０．２部、普通ポルトランドセメント６６．５部及び水道水３３．３部」に変更したこと以外、実施例１と同様にして、本発明のセメント組成物（Ｃ９）を作製した。
【００６４】
＜比較例１＞
「製造例１で得た粘弾性調整剤（ＲＭ１）」を「メチルセルロース（マーポローズ（登録商標）２５、松本油脂製薬株式会社）」に変更したこと以外、実施例１と同様にして、比較用のセメント組成物（ＣＨ１）を作製した。
【００６５】
＜比較例２＞
「製造例１で得た粘弾性調整剤（ＲＭ１）」を「メチルセルロース（６０ＳＨ−２５、信越化学工業株式会社）」に変更したこと以外、実施例１と同様にして、比較用のセメント組成物（ＣＨ２）を作製した。
【００６６】
実施例及び比較例で作製したセメント組成物（Ｃ１）〜（Ｃ９）及び（ＣＨ１）〜（ＣＨ２）について、Ｂ型粘度計（ＴＶＢ−２０Ｌ、株式会社トキメック）を用いて、作製直後の６ｒｐｍ及び６０ｒｐｍで粘度測定した。そして、次式からＴＩ値を算出した。
【００６７】
ＴＩ値＝（６ｒｐｍでの粘度）／（６０ｒｐｍでの粘度）
【００６８】
【表１】
2018024534.tif 000002
【００６９】
表１のとおり、本発明のセメント組成物は、比較用のセメント組成物に比べて、ＴＩ値が高く、粘弾性に優れていた。また、本発明のセメント組成物は、天然素材を主成分とするものであるので、化学薬品による人体や環境への影響がなく、環境に優しいものである。